- La présente invention concerne les granulats employés pour la fabrication des mortiers, des bétons, pitres, ou tous autres compatibles, rendant ces produits isolants, légers, imputrescibles et incombustibles. - Dans les procédés connus de ce genre, les granulats sont lourds, peu étanehes à l'eau et à la vapeur d'eau, de grana lométrie imprécise, avec de faibles résistances thermiques. - Le procédé dans l'invention, permet de fabriquer de maniè- re simple et peu coûteuse, des billes granulats prêts à ltemploi, préalablement dosées en densité et en granulométrie, -dans des mélanges adéquats, choisis selon les systèmes et les résultats recherchés, en préfabrication industrielle ou sur des chantiers. - L'incorporation de ces granulats dans les divers mélanges adéquats, abaisse de manière précise et importante la densi- té des produits finis, tout en leur conférant une résistance thermique strie et une très bonne résistance au feu. - Dans le procédé, les billes de polystyrène expansées ou autres semblablesJ sont en densités précises allant de 5 à 30 Kg/ M3, en granulométries diverses ou précises, en dia mètres de 0,5 à I5 millimètres et plus. - On connaît déja bien les billes de polystyrène expansées qui ont un coéffieient d'absorption d'eau et de vapeur dteau nul, et une résistance thermique efficace. - Dans le procédé, la aoquille de béton, platre ou tout au tre enveloppant la bille de polystyrène expansée, ne permet pas à cette dernière de 5T enflammer lorsqu'elle est incorpo rée au produit fini. - De procédé objet de ITinvention se compose de billes de polystyrène expansées ou autres semblables, de densité et de granulométrie choisies, de classe simple ou auto-extinguible, résistant cu non aux hydrocarbures, puis d'un liant colle ne contenant aucun solvant, à base de résines synthétiques de type acétate de polzvinyle, acrilates, ou tous autres en suspension acqueuse ou à l'alcool, et d'un produit pulvérulent tel que ciment, sable plate ou tout autre compatible. L' enrobage est ainsi fait: - Les billes de polystyrène expansées ou autre semblable, sont introduites dans un mélangeur de type industriel vertical ou horizontal et mises en malaxage. - Levliant-colle est alors introduit dans l'appareil et-le malaxage des deux produits permet une enduction parfaite de la surface extérieure des billes sans pénétration de celles ci. -les billes enduites de liant-colle sont transférées dans un autre mélangeur où elles reçoivent le produit pulvérulent choisi,qui par malaxage s'incorpore au liant-colle, consti- tuant autour de celles-ci une coquille dure et sèche sans qu'il y ait agglutination des granulats entre-eux. -Les billes enrobées ou granulats, sont transférés sur un tamis formant tapis roulant, et sur lequel par vibrations elles se débarrassent de l'excédent de produit ptlvérulent non collé, tout en étant véhiculées jusqu'aux silos de stockage d'où,prètes à ltemploi elles pourront titre acheminées vers lTutilisateur,par tous moyens et emballages. -Pans le cas de fabrication artisanale,ou par petites quants tés,les billes de polystyrène expansées ou autres semblables seront introduites dans un récipient quelconque et propre de genre fût ouvert une face,puis recevront la quantité ae liant colle nécéssaire à leur enduction L'enduction des billes se fera par brassage à la main, et le produit enduit sera versé dans un deuxième récipient dans lequel sera versé le produit pulvérulent qui après brassage à la ain permettra l'enrobage du produit pulvérulent dans le liant-colle réparti sur la surface extérieure des billes sans qu'elles s'agglutinent entre-elles. -- Un passage au tamis pour évacuer le produit pulvérulent non collé, et les granulats obtenus seront pets à l'utilisation. REVENDICATIONS I.- Procédé d'enrobage de billes de polystyrène expansées,ou autres semblables, sans tutelles se collent entre-elles, caractérisé par ce que l'on obtient ainsi un granulat recouvert sur toute sa surface d'une coquille sèche y adhérente. 2.- Procédé selon la revendication I, caractérise par le fait aue ltintérieur de ce granulat est constitué par une bille de polystyrène expansée de densité et de granulométrie fixée à l'avance, imoutrescible, étanche à l'eau et à la vapeur d'eau. 3.-Pro-cédé selon la revendication 2,caractérisé par le fait que les granulats sont isolants et légers. 4.- Procédé selon la revendication 3, caractérisé par le fait que ces granulats incorporés dans des mortiers, bétons, pll- tres ou tous autres permettent d'obtenir des produits homo gènes, isolants, légers, sans modification des méthodes de fabrication. 5. Procédé selon la revendication 4, caractérisé par le fait ue les mortiers, plâtres, bétons, ou tous autres, peuvent entre armés ou non, vibrés ou non, sèchés par étuvage, contenir des durcisseurs ou retadateurs de prise, à condi tion que les températures d'étuvage ne dépassent pas 900 G et que les durcisseurs ou retardateurs ne contiennent aucun solvant